(57)【要約】【課題】高効率で耐薬品性、耐熱性に優れた陰イオン除去用材料を提供する。【解決手段】繊維径２０μm以下のナイロン系繊維が含有された繊維材料もしくはその複合体からなる基材に、陰イオン交換能を有する機能性官能基が導入され、イオン交換容量が０．５ｍｅｑ／ｇ以上であることを特徴とする、陰イオン除去用材料。【選択図】なし【特許請求の範囲】
【請求項１】
繊維径２０μｍ以下のナイロン系繊維が含有された繊維材料もしくはその複合体からなる基材に、陰イオン交換能を有する機能性官能基が導入され、イオン交換容量が０．５ｍｅｑ／ｇ以上であることを特徴とする、陰イオン除去用材料。
【請求項２】
基材が、繊維径１μｍ未満のナイロン系繊維が含有された繊維材料と、繊維径１〜２０μｍのナイロン系繊維が含有された繊維材料とが積層されてなる繊維材料複合体であることを特徴とする請求項１記載の陰イオン除去用材料。
【請求項３】
陰イオン交換能を有する機能性官能基が放射線グラフト重合法により導入されていることを特徴とする、請求項１または２に記載の陰イオン除去用材料。
【請求項４】
放射線グラフト重合法により機能性官能基とともにジビニル系モノマーが導入されることを特徴とする請求項３記載の陰イオン除去用材料。
【請求項５】
ナイロン系繊維が含有された繊維材料が、不織布、織布、編布のいずれか、又はそれらの複合体あるいは成型加工品であることを特徴とする請求項１〜４のいずれかに記載の陰イオン除去用材料。
【発明の詳細な説明】
【技術分野】
【０００１】
本発明は、水中若しくは油中に存在する微量の陰イオンを高速でしかも効率良く除去する材料に関する。
【背景技術】
【０００２】
水や油等の液中から陰イオンを除去する材料には、すでによく知られているとおりイオン交換樹脂、平膜、中空糸膜、不織布、繊維などからなるフィルター材がある。
陰イオンを除去するためのフィルター製品として、陰イオン吸着基を基材に重合等の方法で固定化させた材料が開発され、純水製造、アミノ酸分離精製、たんぱく質吸着、血球成分分離等に用いられている（例えば、特許文献１，２、３参照）。また、フィルター材として、機能性官能基を導入されたポリエチレン材料（例えば、特許文献４参照）が開示されている。
官能基の導入しやすさの点から、従来提案されたフィルター材の殆どがポリエチレンを基材としている。しかしポリエチレンは融点や耐薬品性（特に耐アルカリ性、耐油性）などの点でフィルター材に求められる性能を満たすことが困難である。さらに、ポリエチレンが疎水性であるため、フィルターとして水中で使用する際、圧損が高くなり流量を制限されるというフィルター性能上の問題、および、官能基導入の際、モノマーとの接触を向上させるためメタノールなどの有機溶媒を介在させなければならず工程中に有機溶媒の使用頻度が多くなるという環境面の問題を有する。
【０００３】
ナイロンは、親水性の素材である上に耐熱性や耐薬品性が優れているのでフィルター用途には有望な素材である。また、その高分子構造上分子中にアミド基、アミノ基といった＋のイオン性（カチオン性）官能基を有しているため、元来アニオンを吸着しやすい素材である。しかしながらアミド基、アミノ基のみの吸着能力では十分な吸着効果を期待できない。陰イオンを除去できるフィルター材の基材にナイロンの開示が有る例としては、ナイロンメンブランに第４アンモニウム基を導入した例（特許文献５）があるが、これはメンブランに官能基を導入したものであるため、処理液が透過する際の圧損が高く、処理流速に限界がある。
【０００４】
また、繊維状の不織布や編地に陰イオン吸着基固定加工してフィルター材として用いる例（特許文献４、６）があるが、繊維径が太いため十分な吸着能力が得られなかった。一方、マイクロファイバーからなるフィルター材料の例としてナイロンが開示された例がある（特許文献７）が、細繊度ナイロンを用いる場合、繊度が小さくなればなるほどグラフト重合時の取り扱いが困難となり実質的な加工が難しい。
このように、陰イオン交換能力に優れ、取り扱い性も問題なく、フィルターとして必要な親水性、耐熱性、耐薬品性等に優れる陰イオン除去用材料はいまだ得られていない。
【特許文献１】特開平０６−０４９２３６号公報
【特許文献２】特開平０６−０４９２５２号公報
【特許文献３】特開２００５−３３１５１０号公報
【特許文献４】特開２００６−０９５４０５号公報
【特許文献５】特開平０８−００４７３０号公報
【特許文献６】特開２００６−００９０３１号公報
【特許文献７】特開平０３−２０７４１３号公報
【発明の開示】
【発明が解決しようとする課題】
【０００５】
本発明では、従来あるイオン交換膜やイオン交換樹脂よりも圧損が低く、大流量処理が可能な陰イオン除去用材料を提供すること、および、従来のイオン交換材料よりも加工性が良好で耐油性、耐アルカリ性、耐熱性などが優れた陰イオン除去用材料を提供することを課題とする。
【課題を解決するための手段】
【０００６】
本発明は、以下の通りである。
（１）繊維径２０μｍ以下のナイロン系繊維が含有された繊維材料もしくはその複合体からなる基材に、陰イオン交換能を有する機能性官能基が導入され、イオン交換容量が０．５ｍｅｑ／ｇ以上であることを特徴とする、陰イオン除去用材料。
（２）基材が、繊維径１μｍ未満のナイロン系繊維が含有された繊維材料と、繊維径１〜２０μｍのナイロン系繊維が含有された繊維材料とが積層されてなる繊維材料複合体であることを特徴とする上記（１）記載の陰イオン除去用材料。
（３）陰イオン交換能を有する機能性官能基が放射線グラフト重合法により導入されていることを特徴とする、上記（１）または（２）記載の陰イオン除去用材料。
【０００７】
（４）放射線グラフト重合法により機能性官能基とともにジビニル系モノマーが導入されることを特徴とする上記（３）記載の陰イオン除去用材料。
（５）ナイロン系繊維が含有された繊維材料が、不織布、織布、編布のいずれか、又はそれらの複合体あるいは成型加工品であることを特徴とする上記（１）〜（４）のいずれかに記載の陰イオン除去用材料。
【発明の効果】
【０００８】
本発明の陰イオン除去用材料は、特定の細繊度ナイロンに陰イオン交換能を有する官能基を導入させたことにより、溶液中の陰イオンを効率的に吸着除去することができる。
更に、放射線グラフト重合によりモノマーの残渣や開始剤の使用を減少させ効率的に官能基の導入を行うことができる。
本発明の陰イオン除去用材料はナイロン系繊維の親水性を保持したまま官能基が導入されたものであるため、フィルターとして使用する場合圧損が低く流量を大きくすることができる。また、耐熱性や有機溶媒、油、燃料油に対する耐薬品性が要求される用途に適用可能な材料として利用することが出来る。
本発明の陰イオン除去用材料は、ナイロン系繊維の柔軟性を保持したまま官能基が導入されたものであるため、カット性がよく、プリーツ加工、ロール加工など、現状の織布又は不織布が成型加工される様々な用途に適用可能な材料として利用することができる。
【発明を実施するための最良の形態】
【０００９】
本発明の陰イオン除去用材料は、ナイロン系繊維が含有された繊維材料もしくはその複合体からなる基材に、陰イオンに対してイオン交換能を有する（以下、陰イオン交換能と記載する）機能性官能基を導入して形成したことを特徴とするものである。ここで、ナイロン系繊維とはナイロン６、ナイロン６６、ナイロン４６などを主として構成される繊維を含む。
本発明の陰イオン除去用材料に用いられるナイロン系繊維の繊維径は、処理液との接触効率を高くするため、比表面積が大きい、すなわち繊維径が小さいことが必要とされ、繊維径が２０μｍ以下であることを特徴とする。繊維径が小さいほど陰イオン除去性能は優れるが、機能性官能基の導入しやすさ、および取り扱い性の点から０．１〜２０μｍのナイロン系繊維が含有されていることが好ましく、より好ましくは０．３〜１８μｍ、さらに好ましくは０．７〜９μｍ、特に好ましくは０．８〜５μｍである。
【００１０】
「ナイロン系繊維からなる繊維材料」としては、前記ナイロンを主構成要素とする繊維が含有された不織布、織布、編布等が挙げられる。ここでいう不織布とは乾式法、湿式法いずれの方法で作られたものも含むが、フィルター用途としては接着剤を使用しないスパンレース法やスパンボンド法、メルトブロー法で作られたものが好ましい。さらに、繊維脱落のない長繊維からなるスパンボンド法、メルトブロー法で作られたものがより好ましく、繊維径の小さい不織布を製造できるメルトブロー法が特に好ましい。織布、編布は織機、編み機を特に限定するものではない、また、糸形態はフィラメント糸、スパン糸どちらでもよい。また、織組織、編み組織も特に限定するものではない。
【００１１】
本発明の陰イオン除去用材料に用いられる基材は、前述の繊維材料を単独で用いてもよく、繊維材料の複合体からなる基材であっても良い。特に、繊維材料複合体からなる基材は、各繊維材料を構成する繊維径を調整することによって、被処理液の通過量を大きくすることができ、単位時間当たりの処理量を増大させることが可能であるため好ましい。ここでいう複合体とは同種または異種の繊維材料（不織布、織布、編布）の積層体をいう。基材は、繊維材料（不織布、織布、編布）又はそれらの複合体を成型加工して用いられ、例えばロール状に巻かれたもの、プリーツに成型しエレメント形態にされたもの、スリットしカラムに詰められた物などがある。
【００１２】
本発明における基材として、繊維と捕捉物との接触確率が高いものほど捕捉効果もしくは吸着効果が高い。この点から本発明における繊維材料としては、繊維が縦横に規則正しく並んでいる織布、編み布よりも３次元的にランダムに繊維が配されている不織布が好ましく、基材としては一枚または複数枚の不織布（複合体）、または不織布と織布、編み布との複合体が好ましい。
特に、陰イオン除去性能が特に優れる繊維径１μｍ以下のナイロン系繊維が含有された繊維材料と、取り扱い性の良い繊維径１〜２０μｍのナイロン系繊維が含有された繊維材料とが積層されてなる繊維材料複合体を基材とすれば、陰イオン除去性能と取扱い性を両立することができ、好ましい。更に、繊維径１μｍ以下のナイロン系繊維が含有された繊維材料の上下を繊維径１〜２０μｍのナイロン系繊維が含有された繊維材料で挟み、一体化して加工すれば、取り扱い性の点で最も好ましい。これらのような方法であれば繊維径１μｍ以下の繊維が含有され、陰イオン除去性能の大きい陰イオン除去用材料を得ることができる。
【００１３】
本発明に用いられる基材としては、陰イオンの吸着効果を高める観点から目付け１０〜１００ｇ／ｍ２、厚さ０．１〜１．０ｍｍであることが好ましく、より好ましくは目付け１０〜５０ｇ／ｍ２、厚さ０．１〜０．５ｍｍである。
上記基材はナイロン系繊維だけで構成されても良く、他繊維が混合されても良い。他の繊維としては、天然繊維、再生繊維、無機繊維、合成繊維などが挙げられる。天然繊維としては綿、麻、木材などのセルロース繊維、再生繊維としては、レーヨン、キュプラ等が挙げられる。無機繊維としてはガラス繊維、炭素繊維が挙げられる。合成繊維としてはポリエチレン、ポリエステル、ポリアクリロニトリル、ポリケトン繊維、全芳香族ポリアミド繊維、ポリフェニレンサルファイド繊維、ポリパラフェニレンベンゾビスオキサザール繊維、ポリイミド繊維、テフロン繊維等が挙げられる。また、他の繊維として１種類、あるいは複数種類を組み合わせて混合することができる。ナイロン系繊維以外の混合比率は３０％以下が好ましい。陰イオン除去用材料に吸着された陰イオンは酸によって溶離することができ、耐酸性に優れる材料であれば繰り返し使用することができる。この点からナイロン系繊維以外の繊維が耐酸性を有することが好ましく、ナイロン系繊維だけで構成されることがより好ましい。
【００１４】
本発明の陰イオン除去用材料は、上述の繊維材料もしくはその複合体からなる基材に、陰イオン交換能を有する機能性官能基が導入されていることを特徴とする。陰イオン交換能を有する機能性官能基としては、スチレンスルホン酸、グリシジルメタクリレート、アクリル酸、メタクリル酸、ビニルスルホン酸、メタクリルスルホン酸、アリルスルホン酸及びこれらのアルカリ金属塩やビニル基を含む単量体の誘導体等が挙げられる。また、導入されているとは、繊維材料と化学的に結合している状態、バインダー等で繊維材料上に固定された状態等を示す。イオン交換能を発現させるためには、繊維材料の表面近傍に化学的に結合させることが好ましい。
【００１５】
本発明の陰イオン除去用材料は、イオン交換能の指標であるイオン交換容量が０．５ｍｅｑ／ｇ以上であることを特徴とする。０．５ｍｅｑ／ｇ以上であれば、イオン交換能に優れる。さらに１．０ｍｅｑ／ｇ以上が好ましく、１．５ｍｅｑ／ｇ以上が特に好ましい。
このような高いイオン交換能を発現させるためには、機能性官能基の導入量が０．５ｍｍｏｌ／ｇ以上であることが好ましい。特に好ましくは１．５ｍｍｏｌ／ｇ以上である。さらに機能性官能基が繊維材料の表面近傍に多く存在すること、および、イオン交換の障害となるバインダー等を少なくするか、または存在させないこと等が重要である。
【００１６】
機能性官能基を繊維材料に導入する方法としては、繊維の基材となる重合体に共重合させる方法や、繊維材料を機能性官能基の基材化合物とバインダーが含有された加工液に浸漬させ固着させるディップ−ニップ法でも良いが、高いイオン交換能を発現させるためには、繊維材料表面に機能性官能基を化学的に結合させることが好ましく、レドックス重合触媒等の触媒を使用する方法、放射線照射を行なう方法などが好ましい。本発明では放射線グラフト重合法によって機能性官能基を導入されたナイロン系繊維を含有する繊維材料が、機能性官能基導入後の触媒による汚染を生じさせないという観点等から、特に最適であることを見出した。
【００１７】
かかる方法としては、予め基材に放射線を照射してラジカルを形成した後、重合性単量体（モノマー）を接触させる前照射グラフト重合法が、副生成物である単独重合物の生成量が少ないことから好ましい。
照射済みの基材を低酸素状態でモノマー液に含浸してグラフト重合する方法を採用することができる。この場合には、反応温度２０〜８０℃、反応時間２〜１０時間が好適である。
また、本発明の別の態様においては、既に知られているように照射済み基材に所定量のモノマーを付与して、真空中又は不活性ガス中で反応させることによりグラフト重合する、含浸グラフト重合法や、照射済み基材とモノマー蒸気とを接触させる、気相グラフト重合法を採用することができる。
【００１８】
本発明においては、上記のいずれの放射線グラフト重合法も用いることができる。放射線グラフト重合によってナイロン系基材に導入する重合性単量体としては、陰イオン交換能を有する機能性官能基を得られるものであればよく、それ自体が機能性官能基を有する重合性単量体や、或いはそれをグラフトした後に更に２次反応を行なうことによって機能性官能基を導入することのできる重合性単量体を用いることができる。重合性単量体は、特に限定はないが、スチレンスルホン酸、グリシジルメタクリレート、アクリル酸、メタクリル酸、ビニルスルホン酸、メタクリルスルホン酸、アリルスルホン酸及びこれらのアルカリ金属塩、ビニルベンジルトリメチルアンモニウムクロライド、アリールアミノ、Ｎ，Ｎ−ジメチルアミノメチルアクリレート、Ｎ，Ｎ−ジメチルアミノエチルメタクリレート、Ｎ，Ｎ−ジエチルアミノエチルアクリレート、Ｎ，Ｎ−ジメチルアクリルアミド、２−ヒドロキシエチルメタクリレート、アクリロニトリル、スチレン、ピリジン、クロロメチルスチレン、メタクリル酸グリシジル、ジビニルベンゼン及びこれらの誘導体などが含まれる。
【００１９】
本発明において、放射線グラフト重合法により陰イオン交換能を有する機能性官能基が導入された繊維材料が、官能基の導入により硬化し、収縮しやすくなる場合がある。こうした状況を鑑み鋭意検討した結果、ジビニルベンゼン、エチレングリコールジメタクリレートおよびトリメチロールプロパントリメタクリレートなどから選ばれるジビニル系モノマーの少なくとも一種を官能基導入時に重合性単量体と同時に添加することにより、官能基の機能性を損なうことなく、また、職布、不織布の風合いを保ちながら陰イオン除去用材料を提供できることが分かった。該ジビニル系モノマーの添加量は、重合性単量体に対して０．１〜１０％の濃度であることが好ましい。
【００２０】
本発明の陰イオン除去用材料は、ナイロン系繊維の柔軟性を保持しているため、カット性がよく、プリーツ加工、ロール加工など、現状の織布、編布又は不織布が成型加工される様々な用途に適用可能な材料として利用することができる。あるいは、適するサイズのカラム形態のものに充填することにより、フィルター製品として使用することができる。本発明の陰イオン材料を含むフィルター製品は、廃水中に含まれる残カチオン染料や純水中の微量のリン酸やふっ酸などの陰イオンを除去することができる。陰イオン除去材料に吸着された陰イオンはアルカリにより溶離することができ、材料が耐アルカリ性繊維の混合物か、より好ましくはナイロン系繊維単一成分により構成されていれば、溶離のあとも繰り返し使用できるという効果を有する。
【実施例】
【００２１】
以下、本発明を実施例により説明するが、これらの実施例は本発明を例示するものであり、何ら限定するものではない。
なお、例中の特性は下記の方法で測定した。
（１）目付け（ｇ／ｍ２）：１００ｍｍ×１００ｍｍの試料を原反幅方向に１２点、長さ方向に４点採取し重量を測定しｇ／ｍ２に換算し、その平均値を求める。
（２）平均繊維径（μｍ）：不織布の表面を顕微鏡写真で拡大しその繊維径を１０点実測しその平均値で示す。
（３）厚み（ｍｍ）：尾崎製作所製厚み計ＰＥＡＣＯＣＫにて９．８ｋＰａ荷重下で１００ｍｍ×１００ｍｍの試料中ランダムに５箇所測定しその平均値を求める。
（４）グラフト率：グラフト前後の繊維材料を６０℃の乾燥機中で乾燥させた後、２０℃、６０％ＲＨの恒温恒湿状態で恒量し、重量測定した。グラフト率は重量増加率に基づき下式により求められる。
グラフト率（％）＝｛（Ｙ−Ｘ）／Ｘ｝×１００
Ｘ：グラフト前の繊維材料重量
Ｙ：グラフト後の繊維材料重量
【００２２】
（５）イオン交換容量
２０℃、６０％ＲＨの恒温恒湿状態で恒量し、重量測定したグラフト加工布を２Ｎ塩酸で再生処理を行い４％食塩水中に投入し十分イオン交換させた後グラフト加工布を取り出し、水酸化ナトリウム溶液で中和滴定しイオン交換容量を求めた。
イオン交換容量（ｍｅｑ／ｇ）＝１規定水酸化ナトリウム滴定量（ｍｌ）／グラフト加工布重量（ｇ）
（６）リン酸イオン除去性能評価
(i)市販のフィルターホルダー（ＡＤＶＡＮＴＥＣ社製  フィルターホルダーＫＳ２５）に陰イオン除去用材料をセットする。
(ii)１０００ｐｐｍリン酸イオン標準液（和光純薬製）を純水で希釈しリン酸１００ｐｐｂの溶液２０００ｍｌとした試料溶液を、定量ポンプを用いて８ｍｌ／分の流速で(i)に通水する。
(iii)通水後の処理液をＩＣＰ分析装置によりリン酸濃度を定量測定する。
【００２３】
（実施例１）
平均繊維径１６μｍのナイロン６繊維からなる、目付け４０ｇ／ｍ２、厚み０．１９ｍｍのスパンボンド不織布に、窒素雰囲気下で１５０ｋＧｙの電子線を照射した。次いで、この不織布に１０％のビニルベンジルトリメチルアンモニウムクロライド（セイミケミカル社製  商品名ＱＢｍ）水溶液を含浸させ、５０℃で３．５時間反応させて、ビニルベンジルトリメチルアンモニウムクロライドのグラフト率２００％のグラフト物を得た。
このグラフト物を、２Ｎ水酸化ナトリウムで再生処理を行い、塩化物を陰イオン交換型とした。得られた陰イオン除去用材料における機能性官能基の導入量は３．２ｍｍｏｌ／ｇであり、イオン交換容量は２．１ｍｅｑ／ｇであった。この陰イオン除去材料について、リン酸イオンを除去対象として性能評価を行った。
結果を表１に示す。原液のリン酸イオン濃度が１００ｐｐｂに対してフィルター通液後のリン酸濃度は５ｐｐｂとなり陰イオンを効率的に除去した。
【００２４】
（比較例１）
上記の比較として、３．０重量％のクロルトリメチルアンモニウム塩を練りこんだナイロン６樹脂をスパンボンド法により繊維径１８μｍの不織布形状に加工し、目付け４０ｇ／ｍ２の不織布シート状物を得た。
この不織布を、２Ｎ水酸化ナトリウムで再生処理を行い、陰イオン交換型とした。得られた陰イオン除去用材料における機能性官能基の導入量は０．１３ｍｍｏｌ／ｇであり、イオン交換容量は０．００２ｍｅｑ／ｇであった。この陰イオン除去材料について、リン酸イオンを除去対象として性能評価を行った。結果を表１に示す。
原液のリン酸イオン濃度が１００ｐｐｂに対してフィルター通液後のリン酸イオン濃度は９９ｐｐｂとなり、陰イオン除去性能をほとんど有さない。これは、トリメチルアンモニウム基の導入量が少ない上に、その殆どが糸表面に現れず分子内部に閉じ込められているため、陰イオン除去の機能が発現されないためと考えられる。
【００２５】
（比較例２）
平均繊維径１６μｍのナイロン６繊維からなる、目付け４０ｇ／ｍ２、厚み０．１９ｍｍのスパンボンド不織布に、ビニルベンジルトリメチルアンモニウムクロライド１０％溶液を水分散系のバインダー樹脂加工浴により浸漬処理（ディップ・ニップ）し、ピンテンターを用いて乾燥・固着処理（ドライ・キュア）を施して得た。この不織布を、２Ｎ水酸化ナトリウムで再生処理を行い、アンモニウム塩を陰イオン交換型とした。得られた陰イオン除去用材料における機能性官能基の導入量は０．２４ｍｍｏｌ／ｇであり、イオン交換容量は０．０１ｍｅｑ／ｇであった。
ここで得たイオン交換不織布について実施例１と同様のリン酸イオン除去性能評価を行った。得られた結果を表１に示す。
フィルター通液後のカドミウム濃度は８５ｐｐｂとなり、陰イオン除去効果を有するが、除去性能は実施例１には及ばない。
【００２６】
【表１】
2010065140.tif 000002
【００２７】
（実施例２〜７、比較例３）
目付けが５０ｇ／ｍ２で繊維径０．５μｍ（実施例２）、０．８μｍ（実施例３）、４μｍ（実施例４）のナイロンメルトブロー不織布、繊維径０．５μｍのナイロンメルトブロー不織布を繊維径１６μｍのナイロンスパンボンド不織布で両側から挟みこみ四方の辺をヒートシーラーで熱融着させた一体物（実施例６）、繊維径０．８μｍのナイロンメルトブロー不織布を繊維径１６μｍのナイロンスパンボンド不織布で両側から挟みこみ四方の辺をヒートシーラーで熱融着させた一体物（実施例７）、および、１６μｍ（実施例５）、２２μｍ（比較例３）のナイロンスパンボンド不織布を用い、実施例１と同様の方法で陰イオン除去材料を得た。メルトブローなどの細繊径のものは繊径が太いスパンボンドなどに比べ単位重量あたりの繊維の表面積が大きくなるため実施例６、７では機能性官能基導入量が他の例より大きくなった。
【００２８】
これらの陰イオン除去材料について、リン酸イオンを除去対象として性能評価を行った。結果を表２に示す。繊維径が細い不織布からなる方がリン酸イオンの捕集性能が高くフィルター通液後の液中リン酸イオン濃度は低い傾向にあるが、繊維径が小さい繊維からなる不織布は陰イオン交換基の導入の際、取り扱い性が劣る傾向がある。しかし、実施例５、６のように繊維径が細い不織布を、繊維径が太い不織布で挟んで積層した構造であれば、官能基量と捕集確率が共に高いことによってリン酸イオンの捕集性能が特に優れる上に、取扱い性にも優れ、特に好ましいことがわかった。
【００２９】
（実施例８）
平均繊維径１６μｍのナイロン６繊維からなる、目付け４０ｇ／ｍ２、厚み０．１９ｍｍのスパンボンド不織布に、窒素雰囲気下で１５０ｋＧｙの電子線を照射した。次いで、この不織布を濃度１０％のビニルベンジルトリメチルアンモニウムクロライドと０．０５％のジビニルベンゼンを含有する水溶液に含浸させ、５０℃で３．５時間反応させて、ビニルベンジルトリメチルアンモニウムクロライドとジビニルベンゼンのグラフト率２５０％のグラフト物を得た。
このグラフト物を、２Ｎ水酸化ナトリウムで再生処理を行い、陰イオン交換型とした。得られた陰イオン除去用材料における機能性官能基の導入量は３．１ｍｍｏｌ／ｇであり、イオン交換容量は１．９ｍｅｑ／ｇであった。この陰イオン除去材料について、リン酸イオンを除去対象として性能評価を行った。結果を表２に示す。フィルター通液後のリン酸イオン濃度は５．０ｐｐｂとなり、実施例１と同様のリン酸イオン除去性能を有する上に、硬化が少なく、柔軟性が高く、フィルターとしての加工時に取り扱い性に優れることが分かった。
【００３０】
【表２】
2010065140.tif 000003
【産業上の利用可能性】
【００３１】
本発明によれば、従来あまり用いられることのなかったナイロン系繊維が含有された織布、不織布、編布を用いて、グラフト加工が容易で液中の陰イオンを吸着除去する耐熱性、耐薬品性に優れた材料を得ることができ、電子工業、食品工業などの一般化学工業用のプロセス水に含まれる陰イオン除去用途に応用が可能である。